(57)【要約】【課題】セルロース系繊維製品と同じ染色が可能であり、かつ綿素材よりも優れた強度を有するスライドファスナー用基布を提供する。【解決手段】本発明に係るスライドファスナー用基布は、３０ｃＮ／ｔｅｘ以上の乾強度および２４ｃＮ／ｔｅｘ以上の湿強度を有する改質セルロース系繊維を、少なくとも緯糸に含有する織物からなり、改質セルロース系繊維が前記緯糸中に２５質量％以上の割合で含まれている。本発明に係るスライドファスナー用基布は、好ましくは、改質セルロース系繊維がリヨセルである。また、本発明に係るスライドファスナーは、上記のスライドファスナー用基布を備える。【選択図】なし【特許請求の範囲】
【請求項１】
３０ｃＮ／ｔｅｘ以上の乾強度および２４ｃＮ／ｔｅｘ以上の湿強度を有する改質セルロース系繊維を、少なくとも緯糸に含有する織物からなり、前記改質セルロース系繊維が前記緯糸中に２５質量％以上の割合で含まれていることを特徴とするスライドファスナー用基布。
【請求項２】
前記改質セルロース系繊維がリヨセルである、請求項１に記載のスライドファスナー用基布。
【請求項３】
前記緯糸が、改質セルロース系繊維で形成される糸である、請求項１または２に記載のスライドファスナー用基布。
【請求項４】
前記緯糸が、改質セルロース系繊維と改質セルロース系繊維以外のセルロース系繊維との混紡糸または交撚糸である、請求項１または２に記載のスライドファスナー用基布。
【請求項５】
請求項１〜４のいずれかに記載のスライドファスナー用基布を備えるスライドファスナー。
【請求項６】
請求項５のスライドファスナーを備えるセルロース系繊維製品。
【発明の詳細な説明】
【技術分野】
【０００１】
本発明は、セルロース系繊維製品と同じ染色が可能であり、かつ綿素材よりも優れた強度を有するスライドファスナー用基布に関する。
【背景技術】
【０００２】
セルロース系繊維製品のような繊維製品の製造方法としては、予め所定の色に染色した糸または布地を用いて加工する方法、あるいは無漂白無染色（生成り）の糸または布地や、白色の糸または布地を用いて所定の製品を形成した後に染色加工に供する方法（いわゆる製品染め）がある。特に、後者の製品染めは種々の色展開が可能であり、色別在庫を持つ必要がない、流行色や販売状況に応じて染色を適時に行うことが可能などの利点が多く、近年では一般に行われている。
【０００３】
セルロース系繊維製品には、スライドファスナーが取り付けられた製品も多く存在する。スライドファスナーは、エレメント（務歯）が基布に取り付けられた構造を有しており、この基布が繊維製品に取り付けられ、スライドファスナーを有する繊維製品が得られる。スライドファスナー用基布は、例えば特許文献１および２に記載のように、易染性ポリエステルやポリトリメチレンテレフタレート繊維のように、ポリエステル繊維で形成されている。
【０００４】
しかし、特許文献１および２に記載のようなポリエステル繊維は、分散染料で染められる。そのため、分散染料以外の染料で染める繊維を用いた製品染めを行う場合には、スライドファスナー用基布部分のみが染まらなかったり、あるいは基布部分のみの色目が異なったりするなどの問題がある。例えば、綿製の製品は反応染料で染色するが、特許文献１および２に記載のようなポリエステル繊維は、反応染料では染色できない。したがって、基布は予め所定の色に染色されているため、製品の色に合わせて基布の色を変えることができないという問題がある。
【０００５】
一方、スライドファスナー用基布を、製品と同じ繊維で形成することも考えられる。しかし、スライドファスナーには、例えば使用時に強い力がかかるため、強度が求められる。特に、ファスナーを閉じると、スライドファスナー用基布の緯糸（スライドファスナーのスライド方向と直交する方向の糸）は引っ張られ、強い力が負荷された状態となる。また、綿製品に対して綿糸で織られた基布を用いることも考えられるが、基布がダメージ加工や洗浄中にかかる強い力で破れたりすることがある。
【先行技術文献】
【特許文献】
【０００６】
【特許文献１】特開平７−２４６１０７号公報
【特許文献２】特開２００１−２０４５１５号公報
【発明の概要】
【発明が解決しようとする課題】
【０００７】
本発明の課題は、セルロース系繊維製品と同じ染色が可能であり、かつ綿素材よりも優れた強度を有するスライドファスナー用基布を提供することである。
【課題を解決するための手段】
【０００８】
本発明者は、上記課題を解決するべく鋭意検討を行った結果、以下の構成からなる解決手段を見出し、本発明を完成するに至った。
（１）３０ｃＮ／ｔｅｘ以上の乾強度および２４ｃＮ／ｔｅｘ以上の湿強度を有する改質セルロース系繊維を、少なくとも緯糸に含有する織物からなり、前記改質セルロース系繊維が前記緯糸中に２５質量％以上の割合で含まれていることを特徴とするスライドファスナー用基布。
（２）改質セルロース系繊維がリヨセルである、上記（１）に記載のスライドファスナー用基布。
（３）緯糸が、改質セルロース系繊維で形成される糸である、上記（１）または（２）に記載のスライドファスナー用基布。
（４）緯糸が、改質セルロース系繊維と改質セルロース系繊維以外のセルロース系繊維との混紡糸または交撚糸である、上記（１）または（２）に記載のスライドファスナー用基布。
（５）上記（１）〜（４）のいずれかに記載のスライドファスナー用基布を備えるスライドファスナー。
（６）上記（５）のスライドファスナーを備えるセルロース系繊維製品。
【発明の効果】
【０００９】
本発明によれば、セルロース系繊維製品と同じ染色が可能であり、かつ綿素材よりも優れた強度を有するスライドファスナー用基布を提供することができる。したがって、基布を製品染めで様々な色に染色することが可能であり、製品と同様の色目に染色されるため、スライドファスナー部分が製品の美観を損なうことがない。さらに、本発明のスライドファスナー用基布を用いると、製品洗いや強いダメージ加工でもスライドファスナーが破損しない製品を提供することができる。
【発明を実施するための形態】
【００１０】
本発明のスライドファスナー用基布は、３０ｃＮ／ｔｅｘ以上の乾強度および２４ｃＮ／ｔｅｘ以上の湿強度を有する改質セルロース系繊維を、少なくとも緯糸に含有する織物で形成されている。なお、本明細書において「緯糸」とは、基布を構成する織物において、スライドファスナーのスライド方向に直交する方向の糸を意味する。
【００１１】
本発明において使用される改質セルロース系繊維は、３０ｃＮ／ｔｅｘ以上の乾強度および２４ｃＮ／ｔｅｘ以上の湿強度を有するものである。すなわち、セルロース系繊維を、乾強度が３０ｃＮ／ｔｅｘ以上および湿強度が２４ｃＮ／ｔｅｘ以上となるように改質したものである。本発明においては、好ましくは３４ｃＮ／ｔｅｘ以上の乾強度および２６ｃＮ／ｔｅｘ以上の湿強度を有する改質セルロース系繊維が使用される。なお、乾強度の上限は通常４６ｃＮ／ｔｅｘ程度であり、湿強度の上限も４６ｃＮ／ｔｅｘ程度であるが、これらの上限を超える改質セルロース系繊維を用いても問題はない。
【００１２】
３０ｃＮ／ｔｅｘ以上の乾強度および２４ｃＮ／ｔｅｘ以上の湿強度を有する改質セルロース系繊維としては、リヨセル、ポリノジックレーヨンなどが挙げられる。これらの中でもリヨセルが好ましい。繊維には短繊維および長繊維（フィラメント）が存在するが、本発明においてはいずれの繊維を用いてもよい。
【００１３】
本発明のスライドファスナー用基布は、このような改質セルロース系繊維を、緯糸中に２５質量％以上の割合で含有する織物で形成されている。改質セルロース系繊維の割合が２５質量％未満の場合、得られるスライドファスナー用基布が十分な強度を有さなくなる。改質セルロース系繊維は、少なくとも緯糸中に、好ましくは４０質量％以上、より好ましくは１００質量％の割合で含有される。なお、改質セルロース系繊維は緯糸だけでなく、緯糸および経糸の両方に含有されていてもよい。
【００１４】
本発明のスライドファスナー用基布は、改質セルロース系繊維を緯糸中に２５質量％以上の割合で含有していれば、緯糸は、改質セルロース系繊維のみで形成される糸であってもよく、改質セルロース系繊維と改質セルロース系繊維以外の繊維との混紡糸または交撚糸であってもよい。改質セルロース系繊維以外の繊維としては、例えばセルロース系繊維などが挙げられる。セルロース系繊維は、セルロースを主成分とした繊維の総称であり、天然繊維および化学繊維（再生繊維、半合成繊維など）に分類される。セルロース系繊維としては、例えば、綿、モダール、レーヨン、麻などが挙げられる。さらに、セルロース系繊維製品と同じ染色（同浴染色）に影響を及ぼさない量であれば、セルロース系繊維以外の他の繊維が含まれていてもよい。他の繊維としては、例えば、ポリエステル、ナイロン、アクリル繊維などが挙げられる。本発明において使用される緯糸は、通常１２０〜１０００ｄｔｅｘ程度の繊度を有する。
【００１５】
本明細書において「混紡糸」とは、改質セルロース系繊維と改質セルロース系繊維以外の繊維とを混合して紡績した糸を意味し、「交撚糸」とは、下記の（ａ）〜（ｄ）に示すような撚糸を意味する。
（ａ）改質セルロース系繊維の紡績糸と改質セルロース系繊維以外の繊維の紡績糸とを撚り合わせて得られる撚糸。
（ｂ）改質セルロース系繊維のフィラメントと改質セルロース系繊維以外のフィラメントとを撚り合わせて得られる撚糸。
（ｃ）改質セルロース系繊維の紡績糸と改質セルロース系繊維以外のフィラメントとを撚り合わせて得られる撚糸。
（ｄ）改質セルロース系繊維のフィラメントと改質セルロース系繊維以外の繊維の紡績糸とを撚り合わせて得られる撚糸。
【００１６】
さらに、織物を構成する緯糸全体の２５質量％以上が改質セルロース系繊維であれば、必ずしも上述のような混紡糸および交撚糸を用いる必要はない。改質セルロース系繊維の紡績糸またはフィラメントと、改質セルロース系繊維以外の繊維の紡績糸またはフィラメントとを撚らずに、引き揃えて織ってもよく、あるいは交織であってもよい。
【００１７】
本発明において、織物を構成する経糸は特に限定されず、例えば緯糸と同じものを用いてもよく、上記の綿などのセルロース系繊維で形成される糸を用いてもよい。染色した際の色目や経糸方向と緯糸方向との強度の差を小さくすることを考慮すると、経糸は緯糸と同じ糸を用いるのが好ましい。経糸も、通常１２０〜１０００ｄｔｅｘ程度の繊度を有する。
【００１８】
スライドファスナー用基布を形成する織物の織組織としては、例えば、杉綾織（ヘリンボーン）、平織、斜文織、朱子織などが挙げられ、これらの中でも杉綾織が好ましい。本発明のスライドファスナー用基布は、例えば、緯糸方向（幅）が５〜２５ｍｍ程度、経糸方向（長さ）が４０〜６００ｍｍ程度であり、スライドファスナーの大きさに応じて適宜設定すればよい。
【００１９】
このようにして得られた本発明のスライドファスナー用基布は、スライドファスナーに従来使用されている基布の替わりに使用される。すなわち、本発明のスライドファスナー用基布を一対準備し、それぞれの基布の長手方向（スライド方向）の一辺にエレメント（務歯）を固定して、エレメントを固定した辺同士を対向させ、エレメントを噛合または分離させるスライダーを取り付けることにより、スライドファスナーが得られる。スライドファスナーは、エレメントが金属製の金属ファスナーであってもよく、エレメントが樹脂製の樹脂ファスナーであってもよい。
【００２０】
本発明のスライドファスナー用基布を備えるスライドファスナーは、生成りや白色の糸または布地で形成されたセルロース系繊維製品に取り付けて、染色工程に供することができる。このようにスライドファスナーを取り付けた後にセルロース系繊維製品を染色しても、基布部分が製品の色目に近い色に染色される。したがって、従来のように、予め染色された基布を備えるファスナーを、製品の色目に合わせて取り付ける必要がなく、例えば流行色に応じて種々の色展開が可能となる。
【００２１】
セルロース系繊維製品としては特に限定されず、例えば、パンツやジャケットなどの衣料品、トートバッグなどの鞄などが挙げられる。セルロース系繊維としては、綿などの上述のセルロース系繊維が挙げられる。
【実施例】
【００２２】
以下、実施例および比較例を挙げて本発明を具体的に説明するが、本発明はこれらの実施例に限定されるものではない。
【００２３】
（実施例１）
原糸原料として下記の原糸を使用し、下記の規格に基づいて基布を得た。
＜原料原糸＞
緯糸：リヨセル（繊度１．４ｄｔｅｘ、長さ３８ｍｍ、乾強度３５ｃＮ／ｔｅｘ、湿強度２７ｃＮ／ｔｅｘ、レンチング社製のテンセル（登録商標））１００質量％、３０／２、繊度１９７ｄｔｅｘ×２（英式綿番手３０／２）。
経糸：緯糸と同じ。
＜基布織物規格＞
織り幅：１５ｍｍ
織組織：杉綾織
経糸の密度：６６本／インチ
緯糸の密度：５２本／インチ
織機：バリテックス型ニードル織機（機種名：ボーナス１１０）
【００２４】
（実施例２）
原糸原料として下記のものを用いた以外は、実施例１と同様にして基布を得た。
＜原料原糸＞
緯糸：実施例１で使用したリヨセル５０質量％およびモダール（繊度１．０ｄｔｅｘ、長さ３９ｍｍ、乾強度３４ｃＮ／ｔｅｘ、湿強度２０ｃＮ／ｔｅｘ、レンチング社製）５０質量％の混紡糸、繊度１９７ｄｔｅｘ×２（英式綿番手３０／２）。
経糸：緯糸と同じ。
【００２５】
（実施例３）
原糸原料として下記のものを用いた以外は、実施例１と同様にして基布を得た。
＜原料原糸＞
緯糸：実施例１で使用したリヨセル１００質量％。
経糸：綿糸（UPLAND cotton、乾強度２６ｃＮ／ｔｅｘ、湿強度２６ｃＮ／ｔｅｘ、米国産）１００質量％、繊度１９７ｄｔｅｘ×２（英式綿番手３０／２）。
【００２６】
（比較例１）
原糸原料として下記のものを用いた以外は、実施例１と同様にして基布を得た。
＜原料原糸＞
緯糸：実施例３で使用した綿糸１００質量％。
経糸：緯糸と同じ。
【００２７】
（比較例２）
原糸原料として下記のものを用いた以外は、実施例１と同様にして基布を得た。
＜原料原糸＞
緯糸：ビスコースレーヨン（繊度１．６５ｄｔｅｘ、長さ３８ｍｍ、乾強度２４ｃＮ／ｔｅｘ、湿強度１４ｃＮ／ｔｅｘ、中国製）１００質量％、繊度１９７ｄｔｅｘ×２（英式綿番手３０／２）。
経糸：緯糸と同じ。
【００２８】
（比較例３）
原糸原料として下記のものを用いた以外は、実施例１と同様にして基布を得た。
＜原料原糸＞
緯糸：実施例２で使用したモダール１００質量％。
経糸：緯糸と同じ。
【００２９】
上記の実施例および比較例で得られた基布について、（Ａ）引張強さおよび（Ｂ）引裂強さを、下記の方法によって測定した。
（Ａ）引張強さ
JIS L 1096:2010 8.14 JIS A法（ストリップ法）を参考にして、定速緊張型試験により測定した。測定は、通常スライドファスナーに大きく力がかかる緯糸方向（スライド方向と直交する方向）について行った。測定条件は下記の通りである。それぞれの基布について３回試験を行い、測定値の平均を表１に示す。
【００３０】
＜測定条件＞
試験機：島津万能材料試験機ＡＧＳ−Ｊ  ５ｋＮ、解析ソフトウエアＴＲＡＰＥＺＩＵＭ  Ｌｉｔｅ（いずれも（株）島津製作所製）
試験片：緯糸方向１５ｍｍおよび経糸方向５０ｍｍ
つかみ間隔：５ｍｍ
引張速度：１５０ｍｍ／分
温度：２３．３℃
湿度：４５．９％
【００３１】
（Ｂ）引裂強さ
JIS L 1096 8.17.1 A法（シングルタング法）を参考にして、緯糸方向の引裂強さを測定した。測定条件は下記の通りである。測定条件は下記の通りである。それぞれの基布について３回試験を行い、測定値の平均を表１に示す。
【００３２】
＜測定条件＞
試験機：島津万能材料試験機ＡＧＳ−Ｊ  ５ｋＮ、解析ソフトウエアＴＲＡＰＥＺＩＵＭ  Ｌｉｔｅ（いずれも（株）島津製作所製）
試験片：緯糸方向１５ｍｍおよび経糸方向３００ｍｍ
切れ目：１００ｍｍ
つかみ間隔１００ｍｍ
引張速度：１５０ｍｍ／分
温度：２３．３℃
湿度：４５．９％
【００３３】
【表１】
2016146980.tif 000002
【００３４】
表１に示すように、実施例１〜３で得られた本発明のスライドファスナー用基布は、優れた引張強さを有していることがわかる。特定の改質セルロース系繊維が緯糸中に２５質量％以上含まれていれば、実施例２に示すように特定の改質セルロース系繊維を含む混紡糸を用いてもよく、実施例３に示すように緯糸のみに、特定の改質セルロース系繊維が含まれていてもよい。さらに、本発明のスライドファスナー用基布は、優れた引裂強さを有していることがわかる。実施例３については、経糸と緯糸とで異なる糸が使用されているため、緯糸方向の引裂強さを測定できなかった。すなわち、実施例１および比較例１に示すように、リヨセルと綿とでは引裂強さの差が大きく、測定中に緯糸が裂ける前に経糸である綿糸が裂けてしまい、緯糸方向の正確な引裂強さを測定できなかった。但し、実施例３では緯糸としてリヨセルが使用されているため、実施例３の基布は、実施例１と近似する引裂強さを有していると推察される。
【００３５】
モダールは、３０ｃＮ／ｔｅｘ以上の乾強度を有しているものの、湿強度は２４ｃＮ／ｔｅｘ未満である。湿強度が２４ｃＮ／ｔｅｘ未満のモダールは、比較例３に示すように綿糸と同等の引張強さを有しているが、引裂強さは低下している。さらに、湿強度が２４ｃＮ／ｔｅｘ未満の場合、例えば洗濯時のような湿潤状態で裂けやすくなるなど、十分な強度が得られない。